(57)【要約】      （修正有）【課題】スライドビードコータにより多層塗工しても、多層の塗工層を安定に形成できる多層塗工シートの製造方法を提供する。【解決手段】多層塗工シートの製造方法は、スライドビードコータ１０を用いて、２つ以上の塗工液を基材２３上に多層塗工する多層塗工シートの製造方法において、２つ以上の塗工液のうちの少なくとも１つが微粒子およびバインダを含有し、全ての塗工液の粘度が１０〜１２０［ｍＰａ・ｓ］であり、かつ、互いに隣接する層を形成する２つ塗工液が、−４０［ｍＰａ・ｓ］≦（上層を形成する塗工液の粘度［ｍＰａ・ｓ］）−（下層を形成する塗工液の粘度［ｍＰａ・ｓ］）≦４０［ｍＰａ・ｓ］の関係を満たす。【選択図】図１
2008253885.tif 000002
【特許請求の範囲】
【請求項１】
スライドビードコータを用いて、２つ以上の塗工液を基材上に多層塗工する多層塗工シートの製造方法において、
２つ以上の塗工液のうちの少なくとも１つが微粒子およびバインダを含有し、
全ての塗工液の粘度が１０〜１２０［ｍＰａ・ｓ］であり、かつ、互いに隣接する層を形成する２つ塗工液が、−４０［ｍＰａ・ｓ］≦（上層を形成する塗工液の粘度［ｍＰａ・ｓ］）−（下層を形成する塗工液の粘度［ｍＰａ・ｓ］）≦４０［ｍＰａ・ｓ］の関係を満たすことを特徴とする多層塗工シートの製造方法。
【請求項２】
互いに隣接する層を形成する２つの塗工液が、それぞれ異なる組成である請求項１に記載の多層塗工シートの製造方法。
【請求項３】
多層塗工シートがインクジェット記録用シートである請求項１または２に記載の多層塗工シートの製造方法。
【発明の詳細な説明】
【技術分野】
【０００１】
本発明は、インクジェット記録用シートなどの多層塗工シートを製造するための方法に関する。
【背景技術】
【０００２】
インクジェット記録用シートなどにおいては、２つ以上の塗工層を有する多層塗工シートを用いることがある。多層塗工シートの製造方法としては、多くの方法が提案されており、例えば、スライドビードコータを用いる方法が知られている（例えば、特許文献１参照）。
スライドビードコータを用いた多層塗工シートの製造方法では、まず、傾斜したスライド面の各々異なる高さから２つ以上の塗工液を流出させて層状の塗工液の流れを各々形成し、それら層状の塗工液の流れを順次積層して多層流れを形成させる。そして、その多層流れをスライド面に沿って流下させ、スライド面末端に隣接した基材上に接触させて多層塗工する。この方法によれば、多層塗工シートを効率的にかつ小さなスペースで製造できる利点を有する。
【特許文献１】特開２０００−２６２９６０号公報
【発明の開示】
【発明が解決しようとする課題】
【０００３】
しかしながら、スライドビードコータによる多層塗工では、隣接する塗工液同士が液状で接触していることから、界面が不安定になりやすく、多層の塗工層を安定に形成できないことがあった。特に、微粒子を含む塗工液を塗工する場合には、多層の塗工層を安定に形成できる条件が知られていなかった。
本発明は、前記事情を鑑みてなされたものであり、スライドビードコータにより多層塗工しても、多層の塗工層を安定に形成できる多層塗工シートの製造方法を提供することを目的とする。
【課題を解決するための手段】
【０００４】
本発明は、以下の構成を包含する。
［１］  スライドビードコータを用いて、２つ以上の塗工液を基材上に多層塗工する多層塗工シートの製造方法において、
２つ以上の塗工液のうちの少なくとも１つが微粒子およびバインダを含有し、
全ての塗工液の粘度が１０〜１２０［ｍＰａ・ｓ］であり、かつ、互いに隣接する層を形成する２つ塗工液が、−４０［ｍＰａ・ｓ］≦（上層を形成する塗工液の粘度［ｍＰａ・ｓ］）−（下層を形成する塗工液の粘度［ｍＰａ・ｓ］）≦４０［ｍＰａ・ｓ］の関係を満たすことを特徴とする多層塗工シートの製造方法。
［２］  互いに隣接する層を形成する２つの塗工液が、それぞれ異なる組成である［１］に記載の多層塗工シートの製造方法。
［３］  多層塗工シートがインクジェット記録用シートである［１］または［２］に記載の多層塗工シートの製造方法。
【発明の効果】
【０００５】
本発明の多層塗工シートの製造方法によれば、スライドビードコータにより多層塗工しても、多層の塗工層を安定に形成できる。
【発明を実施するための最良の形態】
【０００６】
本発明の多層塗工シートの製造方法の一実施形態について説明する。
本実施形態の多層塗工シートの製造方法は、図１に示すようなスライドビードコータ１０を用い、塗工液である第１のインク受容層形成用塗液２１ａ、中間層形成用塗液２１ｂ、第２のインク受容層形成用塗液２１ｃを基材２３上に塗工してインクジェット記録用シート（多層塗工シート）２０を製造する方法である。
ここで、スライドビードコータ１０は、基材２３を周面に巻き付けて移送するバックアップロール１１と、バックアップロール１１に隣接し、バックアップロール１１に向けて下方に傾斜したスライド面１２ａが形成されたスライドヘッド１２とを具備するものである。また、スライドヘッド１２には、スライド面１２ａにて開口し、第１のインク受容層形成用塗液２１ａ、中間層形成用塗液２１ｂ、第２のインク受容層形成用塗液２１ｃをそれぞれスライド面１２ａに供給する流路１２ｂ，１２ｃ，１２ｄが形成されている。なお、流路１２ｃは、スライド面１２ａにおいて流路１２ｂよりも高く、かつ、バックアップロール１１から離れた位置にて開口しており、流路１２ｄは、流路１２ｃよりも高く、かつ、バックアップロール１１から離れた位置にて開口している。
【０００７】
上記スライドビードコータ１０を用いた塗工では、回転するバックアップロール１１の周面の下側に基材２３を接触させ、バックアップロール１１を回転させて、基材２３をバックアップロール１１の周面の下側から上側にかけて巻き付けながら搬送する。
また、スライドヘッド１２の流路１２ｂ，１２ｃ，１２ｄに第１のインク受容層形成用塗液２１ａ、中間層形成用塗液２１ｂ、第２のインク受容層形成用塗液２１ｃを各々供給し、スライド面１２ａに層状に流出させる。そして、スライド面１２ａ上にて、第１のインク受容層形成用塗液２１ａの流れの上に中間層形成用塗液２１ｂの流れを積層させ、中間層形成用塗液２１ｂの流れの上に第２のインク受容層形成用塗液２１ｃの流れを積層させる。これにより、上から順に第２のインク受容層形成用塗液２１ｃ、中間層形成用塗液２１ｂ、第１のインク受容層形成用塗液２１ａの流れが積層した多層流れ２２を形成する。そして、スライド面１２ａに流出した第１のインク受容層形成用塗液２１ａ、中間層形成用塗液２１ｂ、第２のインク受容層形成用塗液２１ｃを多層流れ２２を保ったままスライド面１２ａに沿って流下させ、バックアップロール１１上の基材２３に接触させて付着させる。ここで、基材２３はバックアップロール１１の回転に伴って搬送されて、多層流れ２２が付着する位置が連続的にずれていくため、第１のインク受容層形成用塗液２１ａと中間層形成用塗液２１ｂと第２のインク受容層形成用塗液２１ｃが基材２３上に膜状に塗工される。このような多層塗工を連続的に行って、図２に示すような、基材２３上に第１のインク受容層２４、中間層２５、第２のインク受容層２６が順次形成されたインクジェット記録用シート２０を得る。
【０００８】
本実施形態におけるインク受容層形成用塗液（第１のインク受容層形成用塗液２１ａおよび第２のインク受容層形成用塗液２１ｃ）は、水および／または有機溶媒中に微粒子およびバインダが含まれる塗液である。
有機溶媒としては、例えば、メタノール、エタノール、アセトンなど水溶性のものが挙げられる。
微粒子としては、例えば、非晶質シリカ（湿式法及び乾式法によって製造される合成非晶質シリカ、及びアルミナ等によるカチオン変性シリカを含む）、非晶質シリカとカチオン性化合物を混合し凝集させることによって得られる非晶質シリカ−カチオン性化合物凝集体粒子、カオリン、クレー、焼成クレー、酸化亜鉛、酸化スズ、酸化チタン、硫酸マグネシウム、水酸化アルミニウム、アルミナおよびアルミナ水和物、炭酸カルシウム、サチンホワイト、珪酸アルミニウム、スメクタイト、ゼオライト、珪酸マグネシウム、炭酸マグネシウム、酸化マグネシウム、珪藻土、スチレン系プラスチックピグメント、尿素樹脂系プラスチックピグメント、ベンゾグアナミン系プラスチックピグメント等が挙げられる。微粒子の平均二次粒子径は、特に光沢性の観点から、０．７μｍ以下であることが好ましい。
インクジェット記録用シートの最表層を形成する第２のインク受容層形成用塗液２１ｃにおいては、上記微粒子の中でも、光沢性、インク吸収性のバランスが取り易い点から、平均二次粒子径０．７μｍ以下の非晶質シリカ、コロイダルシリカ、アルミナから選ばれる少なくとも１種であることが好ましい。
【０００９】
インク受容層形成用塗液中に含まれるバインダとしては、分散媒として水を用いることができる点で、水溶性樹脂が好ましい。水溶性樹脂としては、例えば、ポリビニルアルコール、カチオン変性ポリビニルアルコール、シリル変性ポリビニルアルコール、ポリビニルアセタール、メチルセルロース、エチルセルロース、ヒドロキシエチルセルロース、カゼイン、大豆蛋白、合成蛋白質類、澱粉、ポリプロピレンオキサイド、ポリエチレングリコール、ポリビニルエーテル、ポリビニルアクリルアミド及びポリビニルピロリドン等が挙げられる。
これらの中でも、インク吸収性、耐水性、ひび割れ防止の点から、ポリビニルアルコールが好ましい。さらに、ポリビニルアルコールは、重合度が３０００〜５０００であることが好ましい。重合度が３０００未満では、得られるインク受容層の耐水性が不充分になる傾向にあり、５０００を超えるものは、実用上、入手が困難である。
インク受容層形成用塗液において、バインダは、微粒子１００質量部に対して、好ましくは１〜１００質量部、より好ましくは５〜５０質量部の範囲で使用される。
【００１０】
インク受容層形成用塗液には、例えば、水分散性樹脂（例えば、スチレン−ブタジエン共重合体、メチルメタクリレート−ブタジエン共重合体の共役ジエン系重合体ラテックス、アクリル系重合体ラテックス、スチレン−酢酸ビニル共重合体等のビニル系共重合体ラテックス等）等のような、一般に塗工紙分野で用いられている各種接着剤が含まれていてもよい。
また、インク受容層形成用塗液には、カチオン性化合物が含まれていてもよい。カチオン性化合物としては、例えば、ポリエチレンアミンやポリプロピレンポリアミン等のポリアルキレンポリアミン類、またはその誘導体、第３級アミノ基や第４級アンモニウム基を有するアクリル樹脂、ジアクリルアミン等のカチオン性ポリマーや、アミノ基含有シランカップリング剤、多価金属化合物等が挙げられる。カチオン性化合物の含有量としては、微粒子１００質量部に対し、１〜３０質量部であることが好ましく、５〜２０質量部であることがより好ましい。
【００１１】
さらに、インク受容層形成用塗液には、各種分散剤、界面活性剤、増粘剤、ゲル化剤、消泡剤、着色剤、帯電防止剤、防腐剤、紫外線吸収剤、保存性改良剤、蛍光増白剤等の各種助剤が含まれていてもよい。
【００１２】
第１のインク受容層形成用塗液２１ａおよび第２のインク受容層形成用塗液２１ｃは、それぞれ異なる組成であることが好ましい。異なる組成の具体的態様としては、例えば、各塗液中に含まれる微粒子の材質または粒子径、バインダの種類、微粒子とバインダとの比率などが異なること、カチオン性化合物など他の成分の有無などが挙げられる。
第１のインク受容層形成用塗液２１ａおよび第２のインク受容層形成用塗液２１ｃが、それぞれ異なる組成であれば、粘度を前記範囲に調整しやすい上に、得られるインクジェット記録用シート２０の性能を目的に応じたものにしやすい。
【００１３】
中間層形成用塗液２１ｂとしては特に制限されず、例えば、樹脂を含み、微粒子を含まない塗液などが挙げられ、樹脂としては、インク受容層形成用塗液中に含まれるバインダと同じ樹脂が挙げられる。
【００１４】
本実施形態においては、第１のインク受容層形成用塗液２１ａ、中間層形成用塗液２１ｂ、第２のインク受容層形成用塗液２１ｃの粘度が１０〜１２０［ｍＰａ・ｓ］である。また、互いに隣接する層を形成する第１のインク受容層形成用塗液２１ａおよび中間層形成用塗液２１ｂが、−４０［ｍＰａ・ｓ］≦（上層を形成する中間層形成用塗液２１ｂの粘度［ｍＰａ・ｓ］）−（下層を形成する第１のインク受容層形成用塗液２１ａの粘度［ｍＰａ・ｓ］）≦４０［ｍＰａ・ｓ］の関係を満たす。また、中間層形成用塗液２１ｂおよび第２のインク受容層形成用塗液２１ｃが、−４０［ｍＰａ・ｓ］≦（上層を形成する第２のインク受容層形成用塗液２１ｃの粘度［ｍＰａ・ｓ］）−（下層を形成する中間層形成用塗液２１ｂの粘度［ｍＰａ・ｓ］）≦４０［ｍＰａ・ｓ］の関係を満たす。
【００１５】
ここで、第１のインク受容層形成用塗液２１ａ、中間層形成用塗液２１ｂ、第２のインク受容層形成用塗液２１ｃのいずれかの粘度が１０［ｍＰａ・ｓ］未満であると、粘度が１０［ｍＰａ・ｓ］未満の塗液とそれに隣接する塗液との界面が乱れて安定に多層塗工できない。また、いずれかの粘度が１２０［ｍＰａ・ｓ］を超えると、粘度が１２０［ｍＰａ・ｓ］を超える塗液が流下しにくくなる。
また、（上層を形成する中間層形成用塗液２１ｂの粘度［ｍＰａ・ｓ］）−（下層を形成する第１のインク受容層形成用塗液２１ａの粘度［ｍＰａ・ｓ］）の値が−４０［ｍＰａ・ｓ］より小さい場合には、第１のインク受容層形成用塗液２１ａおよび中間層形成用塗液２１ｂの界面が乱れる。（上層を形成する第２のインク受容層形成用塗液２１ｃの粘度［ｍＰａ・ｓ］）−（下層を形成する中間層形成用塗液２１ｂの粘度［ｍＰａ・ｓ］）の値が−４０［ｍＰａ・ｓ］より小さい場合には、中間層形成用塗液２１ｂおよび第２のインク受容層形成用塗液２１ｃの界面が乱れる。
なお、ここでいう粘度とは、Ｂ型粘度計（カップ形状：直径６０ｍｍ、高さ８０ｍｍ、Ｎｏ．２ローター使用、６０ｒｐｍで測定）により２０℃で測定した値である。多層塗工時の温度は１５〜５０℃である場合が多いが、２０℃で測定した粘度の傾向は、前記多層塗工時の温度範囲における粘度の傾向と同じである。
【００１６】
さらに、互いに隣接する層を形成する第１のインク受容層形成用塗液２１ａおよび中間層形成用塗液２１ｂが、（上層を形成する中間層形成用塗液２１ｂの粘度［ｍＰａ・ｓ］）−（下層を形成する第１のインク受容層形成用塗液２１ａの粘度［ｍＰａ・ｓ］）の値を４０［ｍＰａ・ｓ］以下とすることにより、流下速度を揃えやすくなり、第１のインク受容層形成用塗液２１ａと中間層形成用塗液２１ｂの液々界面において、両方のスライド流下性が良好になる。これに対し、（上層を形成する中間層形成用塗液２１ｂの粘度［ｍＰａ・ｓ］）−（下層を形成する第１のインク受容層形成用塗液２１ａの粘度［ｍＰａ・ｓ］）の値が４０［ｍＰａ・ｓ］を超えると、上層の流下速度が下層の流下速度より速くなる。その結果、上層のみの液状溜りが下層上で形成してしまい、均一な塗布面の形成が困難になる。
同様の理由から、中間層形成用塗液２１ｂおよび第２のインク受容層形成用塗液２１ｃが、（上層を形成する第２のインク受容層形成用塗液２１ｃの粘度［ｍＰａ・ｓ］）−（下層を形成する中間層形成用塗液２１ｂの粘度［ｍＰａ・ｓ］）の値が４０［ｍＰａ・ｓ］以下である必要がある。
【００１７】
第１のインク受容層形成用塗液２１ａ、中間層形成用塗液２１ｂ、第２のインク受容層形成用塗液２１ｃを上記の粘度範囲にするためには、各塗液の固形分濃度、微粒子含有量、バインダ含有量などを適宜調整すればよい。
【００１８】
基材２３としては、支持体または支持体上にゲル化剤を含むゲル化剤含有層が形成されたものなどが挙げられる。ここで、ゲル化剤とは、インク受容層形成用塗液に含まれるバインダをゲル化するものである。
支持体としては、透気性支持体、非透気性支持体のいずれでも使用できるが、非透気性支持体が好ましい。非透気性支持体を用いた場合には、印字した際に、インク中に含まれる水分等の溶媒の影響で記録用シートが伸びて波打つ、いわゆるコックリングという欠陥を抑制できるからである。ただし、非透気性支持体の場合、支持体でインクを吸収することができないので、インク受容層で充分な吸収力を持たせることが必要である。
また、支持体は透明であってもよいし、不透明であってもよい。
【００１９】
具体的な支持体としては、セロハン、ポリエチレン、ポリプロピレン、軟質ポリ塩化ビニル、硬質ポリ塩化ビニル、ポリエステル等のフィルム類、上質紙、アート紙、コート紙、キャスト塗被紙、箔紙、クラフト紙、ポリオレフィン樹脂被覆紙、含浸紙、蒸着紙、水溶性紙等の紙類、金属フォイル、合成紙などのシート類が例示されるが、写真調のインクジェット記録用シートにするためには、アート紙、コート紙、バライタ紙、印画紙原紙、合成紙、ポリオレフィン樹脂被覆紙が好ましい。中でも、合成紙、ポリエチレン樹脂被覆紙が好ましく、とりわけ、酸化チタンを練り込んだポリエチレン樹脂被覆紙、所謂ＲＣ紙からなる支持体は、仕上がった外観が写真印画紙と同等であるため、特に好ましく用いられる。また、支持体としてＲＣ紙を用いた場合には、本発明の効果がとりわけ発揮される。
【００２０】
ポリエチレン樹脂被覆紙では、ポリエチレン層の厚みは３〜５０μｍであることが好ましく、５〜３０μｍであることがより好ましい。ポリエチレン層の厚みが３μｍ未満であると、樹脂被覆時にポリエチレン樹脂の穴等の欠陥が多くなりやすく、厚みのコントロールが困難になる場合が多く、平滑性も得にくくなる。一方、５０μｍを超えると、コストが増加する割には、得られる効果が小さく、不経済である。
塗工適性を高めるために、下引き層が設けられていてもよい。
【００２１】
基材２３が、支持体上にゲル化剤層が形成されたものである場合、ゲル化剤としては、例えば、グリオキザールなどのアルデヒド系架橋剤、エチレングリコールジグリシジルエーテルなどのエポキシ系架橋剤、ビスビニルスルホニルメチルエーテルなどのビニル系架橋剤、ホウ酸及びホウ砂などのホウ素含有化合物、ジルコニウム化合物、アルミニウム化合物、クロム化合物等が挙げられる。これらの中でも、増粘又はゲル化が速いことから、架橋剤が好ましく、ホウ素含有化合物がより好ましい。
基材２３として、前記支持体上にゲル化剤を含むゲル化剤含有層が形成されたものを用いる場合には、塗工層のひび割れを防止できるため、好ましい。
【００２２】
ここで、ホウ素含有化合物とは、ホウ素原子を中心原子とする酸素酸及びその塩のことである。具体例としては、オルトホウ酸、メタホウ酸、次ホウ酸、四ホウ酸、五ホウ酸、及びそれらのナトリウム塩、カリウム塩、アンモニウム塩が挙げられる。これらのなかでも、塗工液を適度に増粘させる効果がある点から、オルトホウ酸と四ホウ酸二ナトリウムが好ましく用いられる。
【００２３】
以上説明した実施形態では、スライドビードコータを用いて２つのインク受容層形成用塗液および中間層形成用塗液を基材上に多層塗工する方法であって、２つのインク受容層形成用塗液（第１のインク受容層形成用塗液２１ａおよび第２のインク受容層形成用塗液２１ｃ）および中間層形成用塗液２１ｂが特定範囲の粘度にある。さらに、互いに隣接する上下の層を形成する塗工液の粘度が特定の関係にあるので、第１のインク受容層形成用塗液２１ａと中間層形成用塗液２１ｂ、中間層形成用塗液２１ｂと第２のインク受容層形成用塗液２１ｃとの界面が乱れにくく、多層のインク受容層を安定に形成できる。
【００２４】
なお、上述した実施形態では、塗工液を３つ積層したが、塗工液を２つ積層しても構わないし、４つ以上積層しても構わない。いずれの場合でも、いうまでもなく、全ての塗工液の粘度が１０〜１２０［ｍＰａ・ｓ］であり、かつ、互いに隣接する層を形成する２つ塗工液が、−４０［ｍＰａ・ｓ］≦（上層を形成する塗工液の粘度［ｍＰａ・ｓ］）−（下層を形成する塗工液の粘度［ｍＰａ・ｓ］）≦４０［ｍＰａ・ｓ］の関係を満たす必要がある。
また、上記実施形態では、中間層形成用塗液２１ｂを塗工していたが、中間層形成用塗液２１ｂの塗工は任意である。
また、本発明では、インクジェット記録用シート以外の多層塗工シート（例えば、熱転写シート、印刷用シート等）を製造することもできる。
【実施例】
【００２５】
（実施例１）
ポリビニルアルコールと非晶質シリカと増粘剤と水との組成を調整して、表１に示すような粘度の、第１のインク受容層形成用塗液、中間層形成用塗液、第２のインク受容層形成用塗液を得た。ここで、粘度は、Ｂ型粘度計（カップ形状：直径６０ｍｍ、高さ８０ｍｍ、Ｎｏ．２ローター使用、６０ｒｐｍで測定）により２０℃で測定した値である。
次いで、３層の塗液を同時塗工可能なスライドビードコータを用い、下層を第１のインク受容層形成用塗液、中間層を中間層形成用塗液、上層を第２のインク受容層形成用塗液とし、これらを基材であるポリエチレンラミネート紙に多層塗工して、多層塗工シートを得た。その際、塗工面を目視により評価した。その結果を表１に示す。
【００２６】
【表１】
2008253885.tif 000003
【００２７】
（実施例２〜５、比較例１〜３）
第１のインク受容層形成用塗液、中間層形成用塗液、第２のインク受容層形成用塗液の粘度を表１に示すように変更したこと以外は実施例１と同様にして、多層塗工時の塗工面を目視により評価した。その結果を表１に示す。
【００２８】
第１のインク受容層形成用塗液、中間層形成用塗液、第２のインク受容層形成用塗液の各々の粘度が特定の関係を有していた実施例１〜５の多層塗工シートの製造方法では、塗工が安定していた。
第１のインク受容層形成用塗液の粘度と中間層形成用塗液の粘度との差が４０ｍＰａ・ｓを超えていた比較例１，２の多層塗工シートの製造方法では、第１のインク受容層形成用塗液と中間層形成用塗液の塗工が不安定で、塗工欠陥が生じた。
中間層形成用塗液の粘度と第２のインク受容層形成用塗液の粘度との差が４０ｍＰａ・ｓを超えていた比較例３の多層塗工シートの製造方法では、中間層形成用塗液と第１のインク受容層形成用塗液の塗工が不安定で、塗工欠陥が生じた。
【図面の簡単な説明】
【００２９】
【図１】本発明の多層塗工シートの製造方法の一実施形態を説明する図である。
【図２】本発明の多層塗工シートの製造方法の一実施形態で製造されるインクジェット記録用シートを示す断面図である。
【符号の説明】
【００３０】
１０  スライドビードコータ
１１  バックアップロール
１２  スライドヘッド
１２ａ  スライド面
１２ｂ，１２ｃ，１２ｄ  流路
２０  インクジェット記録用シート
２１ａ  第１のインク受容層形成用塗液
２１ｂ  中間層形成用塗液
２１ｃ  第２のインク受容層形成用塗液
２２  多層流れ
２３  基材
【図１】
2008253885.tif 000004
【図２】
2008253885.tif 000005